(57)【要約】【課題】優れた導電性を得ながら、破壊性能及び低燃費性をバランス良く改善できるタイヤ用ゴム組成物、及びこれを用いて作製した空気入りタイヤを提供する。【解決手段】ゴムラテックスと、窒素吸着比表面積が９００ｍ２／ｇ以上、ＤＢＰ吸油量が３００ｍｌ／１００ｇ以上である導電性カーボンブラックの分散液とを混合して得られるウェットマスターバッチを含有するタイヤ用ゴム組成物に関する。【選択図】なし【特許請求の範囲】
【請求項１】
ゴムラテックスと、窒素吸着比表面積が９００ｍ２／ｇ以上、ＤＢＰ吸油量が３００ｍｌ／１００ｇ以上である導電性カーボンブラックの分散液とを混合して得られるウェットマスターバッチを含有するタイヤ用ゴム組成物。
【請求項２】
前記ウェットマスターバッチが更にカーボンブラックを含有する請求項１記載のタイヤ用ゴム組成物。
【請求項３】
前記導電性カーボンブラックの揮発分が０．６質量％以上である請求項１又は２記載のタイヤ用ゴム組成物。
【請求項４】
前記ゴムラテックスがスチレンブタジエンゴムラテックスである請求項１〜３のいずれかに記載のタイヤ用ゴム組成物。
【請求項５】
前記ウェットマスターバッチの含有量が６０質量％以下である請求項１〜４のいずれかに記載のタイヤ用ゴム組成物。
【請求項６】
前記ウェットマスターバッチは、該ウェットマスターバッチ中のゴム成分１００質量部に対して、前記導電性カーボンブラックを１〜１５質量部含む請求項１〜５のいずれかに記載のタイヤ用ゴム組成物。
【請求項７】
前記マスターバッチが更にオイルを混合して得られるものである請求項１〜６のいずれかに記載のタイヤ用ゴム組成物。
【請求項８】
体積固有抵抗が１×１０７Ω・ｃｍ以下である請求項１〜７のいずれかに記載のタイヤ用ゴム組成物。
【請求項９】
タイヤコード被覆用ゴム組成物である請求項１〜８のいずれかに記載のタイヤ用ゴム組成物。
【請求項１０】
請求項１〜９のいずれかに記載のゴム組成物を用いて作製した空気入りタイヤ。
【請求項１１】
請求項１〜９のいずれかに記載のゴム組成物を用いて作製したタイヤコード被覆部材を有する空気入りタイヤ。
【請求項１２】
前記タイヤコード被覆部材が、カーカス及び／又はジョイントレスバンドである請求項１１記載の空気入りタイヤ。
【請求項１３】
体積固有抵抗１×１０９Ω・ｃｍ以上のサイドウォールを有する請求項１０〜１２のいずれかに記載の空気入りタイヤ。
【発明の詳細な説明】
【技術分野】
【０００１】
本発明は、タイヤ用ゴム組成物、及びこれを用いて作製した空気入りタイヤに関する。
【背景技術】
【０００２】
近年の低燃費タイヤでは、タイヤの電気抵抗が高くなり、車両の燃料補給時に静電気によるスパークが発生して燃料に引火する等、安全性に欠けるという問題が生じている。
【０００３】
このような問題について、特許文献１には、導電性薄膜を配置し、導電性を確保したタイヤが提案されているが、近年の更なる低燃費化の要請により、導電性薄膜が低燃費化への足かせになっている。また、ゲージアップによる導電性の確保も有効であるが、同様に低燃費性が悪化し、コストアップという問題もある。
【０００４】
更に、充填剤として導電性カーボンブラックを使用する手法も提案されているが、一般にカーボンブラック表面がゴムと相互作用が低い微粒子で、ゴム内の分散性が悪いため、破壊性能や耐屈曲亀裂性能が低下するという問題がある。
【先行技術文献】
【特許文献】
【０００５】
【特許文献１】特開平８−２３０４０７号公報
【発明の概要】
【発明が解決しようとする課題】
【０００６】
本発明は、上記課題を解決し、優れた導電性を得ながら、破壊性能及び低燃費性をバランス良く改善できるタイヤ用ゴム組成物、及びこれを用いて作製した空気入りタイヤを提供することを目的とする。
【課題を解決するための手段】
【０００７】
本発明は、ゴムラテックスと、窒素吸着比表面積が９００ｍ２／ｇ以上、ＤＢＰ吸油量が３００ｍｌ／１００ｇ以上である導電性カーボンブラックの分散液とを混合して得られるウェットマスターバッチを含有するタイヤ用ゴム組成物に関する。
【０００８】
上記ウェットマスターバッチは、更にカーボンブラックを含有するものであることが好ましい。
上記導電性カーボンブラックの揮発分は、０．６質量％以上であることが好ましい。
【０００９】
上記ゴムラテックスは、スチレンブタジエンゴムラテックスであることが好ましい。
上記ウェットマスターバッチの含有量は、６０質量％以下であることが好ましい。
【００１０】
上記ウェットマスターバッチは、該ウェットマスターバッチ中のゴム成分１００質量部に対して、上記導電性カーボンブラックを１〜１５質量部含むことが好ましい。
上記マスターバッチは、更にオイルを混合して得られるものであることが好ましい。
上記ゴム組成物の体積固有抵抗が１×１０７Ω・ｃｍ以下であることが好ましい。
上記ゴム組成物は、タイヤコード被覆用ゴム組成物であることが好ましい。
【００１１】
本発明は、上記ゴム組成物を用いて作製した空気入りタイヤに関する。
本発明はまた、上記ゴム組成物を用いて作製したタイヤコード被覆部材を有する空気入りタイヤに関する。上記タイヤコード被覆部材は、カーカス及び／又はジョイントレスバンドであることが好ましい。
上記空気入りタイヤは、体積固有抵抗１×１０９Ω・ｃｍ以上のサイドウォールを有することが好ましい。
【発明の効果】
【００１２】
本発明によれば、ゴムラテックスと、窒素吸着比表面積が９００ｍ２／ｇ以上、ＤＢＰ吸油量が３００ｍｌ／１００ｇ以上である導電性カーボンブラックの分散液とを混合して得られるウェットマスターバッチを含有するタイヤ用ゴム組成物であるので、良好な導電性を得ながら、破壊性能及び低燃費性をバランス良く改善できる。
【発明を実施するための形態】
【００１３】
本発明のタイヤ用ゴム組成物は、ゴムラテックスと、窒素吸着比表面積が９００ｍ２／ｇ以上、ＤＢＰ吸油量が３００ｍｌ／１００ｇ以上である導電性カーボンブラックの分散液とを混合して得られるウェットマスターバッチを含有する。
【００１４】
ゴムラテックスと、高窒素吸着比表面積及び高ＤＢＰ吸油量を有する導電性カーボンブラックとを用いて作製されるウェットマスターバッチを使用することで、導電性カーボンブラックとゴムラテックス中のゴム成分との相互作用が高まり、更に導電性カーボンブラックのハンドリング性能が向上することから、当該ゴム成分中に導電性カーボンブラックが充分に分散され、良好な導電性を確保できると同時に、破壊性能や低燃費性を顕著に改善できる。そのため、良好なハンドリング性能を得つつ、導電性、破壊性能、低燃費性の性能バランスを相乗的に改善することが可能となる。
【００１５】
特に、ゴムラテックスとしてスチレンブタジエンゴム（ＳＢＲ）ラテックスを用いて前記ウェットマスターバッチを作製した場合、ドライ混合での作製に比べ、導電性が大幅に向上し、また、前述の性能も顕著に改善される。ＳＢＲは、スチレン基を有しカーボンのグラファイトと電子吸引性を示すため、カーボンを取り込み易い性質を有する。そのため、例えば、ＮＲ／ＳＢＲの非相溶系配合ゴムにおいて、予め、ＳＢＲラテックスと導電性カーボンブラックから作製したウェットマスターバッチを用いると、導電性カーボンブラックが選択的に取り込まれたＳＢＲ相による導電パスが形成され、高い導電性が発揮される。
【００１６】
＜ウェットマスターバッチ＞
本発明におけるウェットマスターバッチを製造する方法としては特に限定されず、例えば、ゴムラテックスと、前記特定の窒素吸着比表面積及びＤＢＰ吸油量を有する導電性カーボンブラックの分散液とを混合し、その後、凝固、乾燥することにより調製できる。
【００１７】
（ゴムラテックス）
上記ゴムラテックスとしては特に限定されず、天然ゴムラテックス、合成ジエン系ゴムラテックス（ブタジエンゴム（ＢＲ）、スチレンブタジエンゴム（ＳＢＲ）、スチレンイソプレンブタジエンゴム（ＳＩＢＲ）、アクリロニトリルブタジエンゴム、エチレン酢酸ビニルゴム、クロロプレンゴム、ビニルピリジンゴム、ブチルゴムなどのラテックス）などが挙げられ、市販品を使用してもよい。これらは単独で用いてもよく、２種以上を併用してもよい。なかでも、破壊性能、低燃費性、コードとの接着性などに優れるという点から、ＳＢＲラテックス、ＮＲ、ＥＮＲ、ＩＲなどのイソプレン系ゴムのラテックスが好ましく、イソプレン系ゴムと非相溶である点から、少なくともＳＢＲラテックスをウェットマスターバッチのゴム成分として使用することがより好ましい。
【００１８】
ＳＢＲラテックスにおけるＳＢＲのビニル含量は、好ましくは５質量％以上、より好ましくは１５質量％以上である。ビニル含量が５質量％未満であると、耐熱性が低下する傾向がある。該ビニル含量は、好ましくは５０質量％以下、より好ましくは２５質量％以下である。ビニル含量が５０質量％を超えると、破壊エネルギーが低下する傾向がある。
なお、ＳＢＲのビニル含量は、赤外吸収スペクトル分析法によって測定できる。
【００１９】
ＳＢＲラテックスにおけるＳＢＲのスチレン含量は、好ましくは２０質量％以上、より好ましくは３０質量％以上である。スチレン含量が２０質量％未満であると、破壊エネルギーが低下する傾向がある。該スチレン含量は、好ましくは６０質量％以下、より好ましくは４５質量％以下である。スチレン含量が６０質量％を超えると、低温で硬くなり、脆性破壊を起こしやすくなる傾向があり、発熱が高くなる傾向がある。
なお、ＳＢＲのスチレン含量は、１Ｈ−ＮＭＲ測定により算出される。
【００２０】
ＳＢＲラテックス中のゴム成分（ゴム固形分）の濃度は特に限定されないが、ゴムラテックス中での均一分散性の点から、ゴムラテックス（１００質量％）中、好ましくは２０〜８０質量％、より好ましくは３０〜６０質量％である。
【００２１】
（導電性カーボンブラックの分散液）
本発明における導電性カーボンブラックの分散液は、前記特定の窒素吸着比表面積及びＤＢＰ吸油量を持つ導電性カーボンブラックが分散された分散液である。具体的には、導電性カーボンブラックを水性媒体中に分散させた分散液等が挙げられる。該分散液を使用することにより、ポリマー（ゴム分子）と導電性カーボンブラックを液体状態で混合することができ、良好な導電性カーボンブラックの分散性が得られる。
【００２２】
上記導電性カーボンブラックの窒素吸着比表面積（Ｎ２ＳＡ）は、９００ｍ２／ｇ以上、好ましくは１０００ｍ２／ｇ以上、より好ましくは１０５０ｍ２／ｇ以上である。９００ｍ２／ｇ未満では、充分な導電性が得られない傾向がある。また、該Ｎ２ＳＡは、好ましくは１２００ｍ２／ｇ以下、より好ましくは１１５０ｍ２／ｇ以下、更に好ましくは１１００ｍ２／ｇ以下である。１２００ｍ２／ｇを超えると、低燃費性が悪化する傾向がある。また、分散性に劣り、破壊性能、耐久性が低下する傾向がある。
【００２３】
上記導電性カーボンブラックのジブチルフタレート（ＤＢＰ）吸油量は、３００ｍｌ／１００ｇ以上、好ましくは３５０ｍｌ／１００ｇ以上である。３００ｍｌ／１００ｇ未満であると、充分な導電性が得られない傾向がある。また、該ＤＢＰ吸油量は、好ましくは６００ｍｌ／１００ｇ以下、より好ましくは５００ｍｌ／ｇ以下、更に好ましくは４００ｍｌ／１００ｇ以下である。６００ｍｌ／１００ｇを超えると、破壊性能、耐久性が低下する傾向がある。
【００２４】
上記導電性カーボンブラックの揮発分は、好ましくは０．６質量％以上、より好ましくは０．８質量％以上、更に好ましくは０．９質量％以上である。揮発分が０．６質量％を下回るとゴムとの相互作用が弱くなり分散性、低燃費性、破壊性能が悪化する恐れがある。また、該揮発分の上限は特に限定されないが、好ましくは２．０質量％以下、より好ましくは１．５質量％以下である。
【００２５】
上記導電性カーボンブラック中の鉄含有量は、好ましくは６０ｐｐｍ以上、より好ましくは３００ｐｐｍ以上、更に好ましくは８００ｐｐｍ以上、特に好ましくは１０００ｐｐｍ以上である。該鉄含有量は、好ましくは３０００ｐｐｍ以下、より好ましくは２０００ｐｐｍ以下、特に好ましくは１５００ｐｐｍ以下である。
本明細書において、導電性カーボンブラック中の鉄含有量は、誘導結合プラズマ（ＩＣＰ）発光分析装置により測定できる。
【００２６】
前記水性媒体としては、水、アルコールなどが挙げられ、なかでも、水を使用することが好ましい。
【００２７】
前記導電性カーボンブラックの分散液は、公知の方法で製造でき、例えば、高圧ホモジナイザー、超音波ホモジナイザー、コロイドミル等を用いて調製できる。具体的には、コロイドミルに水性媒体を入れ、撹拌しながら導電性カーボンブラックを添加し、次いでホモジナイザーを用いて必要に応じて界面活性剤とともに循環することにより、上記分散液を調製できる。なお、上記分散液中のフィラーの濃度は特に限定されないが、分散液（１００質量％）中、均一分散性の点から、好ましくは０．５〜１０質量％、より好ましくは３〜７質量％である。
【００２８】
上述の分散液の製法のとおり、前記導電性カーボンブラックの分散液には、分散性の点から、適宜界面活性剤を添加してもよい。界面活性剤としては、特に限定されず、公知の陰イオン性界面活性剤、非イオン性界面活性剤、両性界面活性剤などを適宜使用できる。なお、上記分散液において、界面活性剤の添加量は特に限定されないが、分散液（１００質量％）中、フィラーの均一分散性の点から、好ましくは０．０１〜３質量％、より好ましくは０．０５〜１質量％である。
【００２９】
（カーボンブラックの分散液）
ウェットマスターバッチの調製において、前記導電性カーボンブラックの分散液が使用されるが、必要に応じて、該導電性カーボンブラック以外の他のフィラーの分散液を更に配合してもよい。具体的には、他のフィラーを水性媒体中に分散させた分散液等が挙げられる。該分散液を使用することにより、ポリマー（ゴム分子）とフィラーを液体状態で混合することができ、良好なフィラー分散性が得られる。
【００３０】
上記他のフィラーとして、カーボンブラック等を配合することが好ましい。導電性カーボンブラックに加えて、更にカーボンブラックを添加することで、本発明の効果を顕著に得ることができる。カーボンブラックとしては、ＧＰＦ、ＦＥＦ、ＨＡＦ、ＩＳＡＦ、ＳＡＦなどが挙げられるが、タイヤコード用被覆ゴム組成物のゴム補強性などの観点から、ＨＡＦ、ＩＳＡＦ、ＳＡＦが好ましい。
【００３１】
前記カーボンブラックの窒素吸着比表面積（Ｎ２ＳＡ）は、好ましくは２０ｍ２／ｇ以上である。２０ｍ２／ｇ未満であると、補強性が低下し、破壊性能が低下する傾向がある。また、該Ｎ２ＳＡは、１１０ｍ２／ｇ以下、好ましくは１００ｍ２／ｇ以下、より好ましくは９０ｍ２／ｇ以下である。１１０ｍ２／ｇを超えると、低燃費性が悪化し、また、分散性に劣り、破壊性能、耐久性が低下する傾向がある。
【００３２】
前記カーボンブラックのジブチルフタレート（ＤＢＰ）吸油量は、６０ｍｌ／１００ｇ以上、好ましくは７０ｍｌ／１００ｇ以上である。６０ｍｌ／１００ｇ未満であると、補強性が低下し、破壊性能が低下する傾向がある。また、該ＤＢＰ吸油量は、１３０ｍｌ／１００ｇ以下、好ましくは１２０ｍｌ／１００ｇ以下である。１３０ｍｌ／１００ｇを超えると、引張破断時の伸びが悪化し、破壊性能、耐久性が低下する傾向がある。
【００３３】
前記カーボンブラックの分散液は、前記導電性カーボンブラックの分散液の製法において、該導電性カーボンブラックに代えて前記カーボンブラックを使用し、同様の水性媒体、必要に応じて同様の界面活性剤等を使用して調製できる。
【００３４】
なお、本発明において、上記導電性カーボンブラック及び上記カーボンブラックのＮ２ＳＡはＪＩＳ  Ｋ  ６２１７−２：２００１、ＤＢＰ吸油量はＪＩＳ  Ｋ  ６２１７−４：２００１、揮発分はＪＩＳ  Ｋ  ６２２１：１９８２により測定される。
【００３５】
（軟化剤）
ウェットマスターバッチの調製において、必要に応じて、軟化剤を更に配合してもよい。軟化剤を配合することにより、本発明の効果がより良好に得られる。
【００３６】
軟化剤としては、オイル、Ｃ５系石油樹脂、Ｃ９系石油樹脂などが挙げられる。なかでも、オイルが好ましい。
【００３７】
オイルとしては、ゴムの加工性（軟化効果、配合剤分散効果、ポリマー鎖間の潤滑効果など）を改善するために、石油系油類等が挙げられる。具体的には、パラフィン系プロセスオイル、ナフテン系プロセスオイル、アロマ系プロセスオイルの他、処理留出物芳香族系抽出物（ＴＤＡＥ（ｔｒｅａｔｅｄ  ｄｉｓｔｉｌｌａｔｅ  ａｒｏｍａｔｉｃ  ｅｘｔｒａｃｔｓ））、溶媒残留物芳香族系抽出物（（ＳＲＡＥ）ｓｏｌｖｅｎｔ  ｒｅｓｉｄｕｅ  ａｒｏｍａｔｉｃ  ｅｘｔｒａｃｔｓ）等の代替アロマオイル、軽度抽出溶媒和物（ＭＥＳ（ｍｉｌｄ  ｅｘｔｒａｃｔｉｏｎ  ｓｏｌｖａｔｅｓ））等が挙げられる。なかでも、ＴＤＡＥ、ＳＲＡＥ等の代替アロマオイルを用いることが好ましい。
【００３８】
Ｃ５系石油樹脂としては、ナフサ分解によって得られるＣ５留分中のオレフィン、ジオレフィン類を主原料とする脂肪族系石油樹脂などが挙げられる。Ｃ９系石油樹脂としては、ナフサ分解によって得られるＣ９留分中のビニルトルエン、インデン、メチルインデンを主原料とする芳香族系石油樹脂などが挙げられる。
【００３９】
Ｃ５系石油樹脂、Ｃ９系石油樹脂の軟化点は、好ましくは５０℃以上、より好ましくは８０℃以上である。また、該軟化点は、好ましくは１５０℃以下、より好ましくは１３０℃以下である。上記範囲内であると、本発明の効果がより良好に得られる。
【００４０】
（混合）
前記のとおり、ウェットマスターバッチは、前記ゴムラテックスと、前記導電性カーボンブラックの分散液と、必要に応じて前記カーボンブラックの分散液や軟化剤とを混合し、その後、凝固、乾燥する製法等で調製できるものであるが、ゴムラテックス、導電性カーボンブラックの分散液、及び必要に応じてカーボンブラックの分散液や軟化剤の混合方法としては、特に限定されず、公知の方法で製造でき、例えば、ブレンダーミル中にゴムラテックスを入れ、撹拌しながら、導電性カーボンブラックの分散液、カーボンブラックの分散液、軟化剤を滴下する方法や、導電性カーボンブラックの分散液、カーボンブラックの分散液、軟化剤を撹拌しながら、これにゴムラテックスを滴下する方法等が挙げられる。また、一定の流量比のゴムラテックス流、導電性カーボンブラックの分散液流、必要に応じてカーボンブラックの分散液や軟化剤を激しい水力撹拌条件下で混合する方法等でもよい。
【００４１】
（凝固）
上記混合工程の後、通常、凝固させるが、凝固工程は、通常、ギ酸、硫酸等の酸性化合物や、塩化ナトリウム等の凝固剤を添加して行われる。なお、上記混合によって凝固される場合もあり、この場合は凝固剤を用いなくてもよい。
【００４２】
（乾燥）
凝固後、通常、得られた凝固物を回収し、遠心分離等によって脱水し、更に、洗浄、乾燥を行うことにより、上記ウェットマスターバッチが得られる。乾燥に使用できる乾燥機としては、例えば、真空乾燥機、エアドライヤー、ドラムドライヤー、バンドドライヤー、熱風乾燥器、キルン式乾燥機等を使用できる。
【００４３】
（ウェットマスターバッチの組成）
ウェットマスターバッチは、該ウェットマスターバッチ中のゴム成分１００質量部に対して、前記導電性カーボンブラックを１〜１５質量部含むものであることが好ましい。１質量部未満であると、導電性が充分に発揮されない恐れがあり、１５質量部を超えると、破壊性能に著しく悪影響を及ぼすおそれがある。下限は、より好ましくは２質量部以上であり、上限は、より好ましくは１２質量部以下、更に好ましくは１０質量部以下である。
【００４４】
ウェットマスターバッチは、該ウェットマスターバッチ中のゴム成分１００質量部に対して、前記カーボンブラックを３０〜１５０質量部含むものであることが好ましい。３０質量部未満であると、作製するゴム組成物中に前記カーボンブラックが充分に分散されない恐れがあり、１５０質量部を超えると、ウェットマスターバッチが硬くなりすぎ、ゴム組成物の加工性が極端に低下するおそれがある。下限は、より好ましくは３５質量部以上であり、上限は、より好ましくは１００質量部以下、更に好ましくは７０質量部以下である。
【００４５】
ウェットマスターバッチは、該ウェットマスターバッチ中のゴム成分１００質量部に対して、軟化剤を１〜５０質量部含むことが好ましく、３〜４０質量部含むことがより好ましい。上記範囲内であると、本発明の効果がより良好に得られる。
【００４６】
＜ゴム組成物＞
本発明のタイヤ用ゴム組成物は、前記ウェットマスターバッチを含有するものであるが、該タイヤ用ゴム組成物１００質量％中、該ウェットマスターバッチを、好ましくは１０質量％以上、より好ましくは２０質量％以上含むことが好ましい。また、上限としては、該ウェットマスターバッチを、好ましくは６０質量％以下、より好ましくは５０質量％以下含むことが好ましい。このような量のウェットマスターバッチを配合することで、本発明の効果が良好に得られる。
【００４７】
本発明のゴム組成物には、上記ウェットマスターバッチ中に含まれるゴム成分の他に、必要に応じて更にゴム成分を配合してもよい。配合するゴム成分としては、例えば、イソプレン系ゴム、ブタジエンゴム（ＢＲ）、スチレンブタジエンゴム（ＳＢＲ）、スチレンイソプレンブタジエンゴム（ＳＩＢＲ）等のジエン系ゴムが挙げられる。これらは、単独で用いてもよく、２種以上を併用してもよい。なかでも、操縦安定性、低燃費性、破断時伸び、繊維コードとの接着性、加工性、耐リバージョン性をバランス良く改善できるという理由から、ウェットマスターバッチの他に配合するゴム成分として、イソプレン系ゴム、ＳＢＲが好ましく、イソプレン系ゴムとＳＢＲを併用することがより好ましい。
【００４８】
イソプレン系ゴムとしては、天然ゴム（ＮＲ）、イソプレンゴム（ＩＲ）、エポキシ化天然ゴム（ＥＮＲ）などが挙げられる。なかでも、タイヤの耐久性、繊維コードとの接着性などに優れるという理由から、ＮＲが好ましい。
【００４９】
ＮＲとしては、ＳＩＲ２０、ＲＳＳ＃３、ＴＳＲ２０など、タイヤ工業において一般的なものを使用できる。ＩＲ、ＥＮＲとしては、特に限定されず、タイヤ工業において一般的なものを使用できる。
【００５０】
前記ゴム組成物に含まれるゴム成分の総量１００質量％中、イソプレン系ゴムの合計含有量は、好ましくは４０質量％以上、より好ましくは６０質量％以上である。４０質量％未満であると、充分な破断時伸び、低燃費性、繊維コードとの接着性、加工性、タイヤの耐久性が得られないおそれがある。また、該合計含有量は、好ましくは９０質量％以下、より好ましくは８０質量％以下である。９０質量％を超えると、充分な操縦安定性、耐リバージョン性が得られないおそれがある。
【００５１】
ＳＢＲとしては特に限定されず、従来公知の溶液重合ＳＢＲ、乳化重合ＳＢＲ等を使用できる。
【００５２】
前記ゴム組成物中に含まれるゴム成分の総量１００質量％中、ＳＢＲの合計含有量は、好ましくは１０質量％以上、より好ましくは２０質量％以上である。１０質量％未満であると、充分な操縦安定性、耐リバージョン性が得られないおそれがある。また、該合計含有量は、好ましくは６０質量％以下、より好ましくは４０質量％以下である。６０質量％を超えると、充分な破断時伸び、低燃費性、加工性、ひいてはタイヤの耐久性が得られないおそれがある。
【００５３】
前記ゴム組成物に含まれるゴム成分の総量１００質量％中、イソプレン系ゴム及びＳＢＲの合計含有量は、好ましくは８０質量％以上、より好ましくは９０質量％以上であり、１００質量％でもよい。８０質量％未満であると、破壊強度、低燃費性について、良好な性能バランスが得られないおそれがある。
【００５４】
本発明のゴム組成物は、ウェットマスターバッチに含まれる前記導電性カーボンブラック及び前記カーボンブラックに加えて、必要に応じて更に該導電性カーボンブラック及びカーボンブラックを配合してもよい。
【００５５】
前記ゴム組成物に含まれる前記導電性カーボンブラックの合計含有量は、ゴム成分の総量１００質量部に対して、好ましくは０．１質量部以上、より好ましくは０．５質量部以上である。０．１質量部未満では、良好な導電性が得られず、また、優れた破壊性能、低燃費性が発揮されないおそれがある。また、該合計含有量は、好ましくは５質量部以下、より好ましくは３質量部以下である。５質量部を超えると、破壊性能が低下する傾向がある。
【００５６】
なお、本発明のゴム組成物に使用される前記導電性カーボンブラックの総量１００質量％中、８０質量％以上をウェットマスターバッチに配合することが好ましく、より好ましくは９０質量％以上、更に好ましくは１００質量％である。
【００５７】
前記ゴム組成物に含まれる前記カーボンブラックの合計含有量は、ゴム成分の総量１００質量部に対して、好ましくは２０質量部以上、より好ましくは３０質量部以上である。２０質量部未満であると、良好な強度が確保できないおそれがある。また、該含有量は、好ましくは７０質量部以下、より好ましくは６０質量部以下である。７０質量部を超えると、ｔａｎδ（転がり抵抗特性）、破壊性能が悪化する傾向がある。
【００５８】
なお、本発明のゴム組成物に使用される前記カーボンブラックの総量１００質量％中、１０質量％以上をウェットマスターバッチに配合することが好ましく、より好ましくは３０質量％以上である。上限は特に限定されないが、好ましくは９０質量％以下、より好ましくは８０質量％以下である。
【００５９】
前記ゴム組成物において、前記導電性カーボンブラック及び前記カーボンブラックの配合比率（導電性カーボンブラック／カーボンブラック（質量比率））は、好ましくは０．１／９９．９〜１５／８５、より好ましくは１／９９〜１０／９０である。０．１／９９．９未満では、良好な導電性が得られず、また、優れた破壊性能、低燃費性が発揮されないおそれもある。また、１５／８５を超えると、破壊性能が低下する傾向がある。
【００６０】
本発明のゴム組成物は、ウェットマスターバッチに含まれる前記軟化剤に加えて、必要に応じて更に該軟化剤を配合してもよい。
【００６１】
前記ゴム組成物に含まれる軟化剤の合計含有量は、ゴム成分の総量１００質量部に対して、好ましくは１質量部以上、より好ましくは５質量部以上である。また、該合計含有量は、好ましくは２０質量部以下、より好ましくは１５質量部以下である。上記範囲内であると、本発明の効果がより良好に得られる。
【００６２】
なお、本発明のゴム組成物に使用される軟化剤の総量１００質量％中、５０質量％以上をウェットマスターバッチに配合することが好ましく、より好ましくは６０質量％以上である。
【００６３】
本発明のゴム組成物には、上記成分以外にも、ゴム組成物の製造に一般に使用される配合剤、例えば、シリカ、クレー、タルクなどの補強用充填剤、シランカップリング剤、酸化亜鉛、ステアリン酸、加工助剤、各種老化防止剤、ワックス、硫黄などの加硫剤、加硫促進剤などを適宜配合できる。
【００６４】
本発明のタイヤ用ゴム組成物の製造方法としては、公知の方法を用いることができ、例えば、上記ウェットマスターバッチ、他の成分をオープンロール、バンバリーミキサー、密閉式混練機などのゴム混練装置を用いて混練し、その後加硫する方法などにより製造できる。
【００６５】
本発明のタイヤ用ゴム組成物は、１００Ｖで測定した体積固有抵抗が好ましくは１×１０７Ω・ｃｍ以下、より好ましくは０．５×１０７Ω・ｃｍ以下、更に好ましくは０．１８×１０７Ω・ｃｍ以下である。なお、本発明において、体積固有抵抗は、実施例に記載の方法により測定できる。
【００６６】
本発明のゴム組成物は、タイヤコード被覆用ゴム組成物として好適に使用でき、タイヤコードを被覆してタイヤコード被覆部材を形成することができる。なかでも、カーカストッピング用ゴム、ジョイントレスバンドトッピング用ゴムとして好適に使用でき、それぞれ、タイヤコードを被覆して、カーカス、ジョイントレスバンドを形成する。
【００６７】
カーカスとは、タイヤコード及びタイヤコード被覆ゴム層からなる部材であり、具体的には、特開２００８−７５０６６号公報（それら全てを参照して引用する）の図１等に示される部材である。
【００６８】
ジョイントレスバンドとは、タイヤコード及びタイヤコード被覆ゴム層からなる部材であり、車両の走行時のタイヤ回転に伴う遠心力によってブレーカーがカーカスから浮き上がるのを抑制するために、ブレーカーのタイヤ半径方向外側に設けられる部材であり、具体的には、特開２００９−００７４３７号公報（それら全てを参照して引用する）の図３などに示される部材である。
【００６９】
本発明のカーカスは、従来公知の方法により製造でき、例えば、複数のカーカスコードを引き伸ばして並列に配列した状態でカーカスコードの上下に未加硫のタイヤコード被覆用ゴム組成物をトッピングすることにより作製することができる。なお、カーカスコードとしては、従来から公知のものを用いることができ、例えば、ポリエステル等の有機繊維からなるテキスタイルコード（繊維コード）、スチールからなるスチールコード等を用いることができる。また、本発明のバンド等も従来公知の方法により製造でき、バンドコード等としても公知のものが使用できる。
【００７０】
＜空気入りタイヤ＞
本発明の空気入りタイヤとしては、前記ゴム組成物を用いて作製したカーカス、バンド等の部材と、必要に応じて、１００Ｖで測定した体積固有抵抗が１×１０９Ω・ｃｍ以上のサイドウォールとを有するもの等を好適に使用できる。該サイドウォールは、このような体積固有抵抗を持つサイドウォール用ゴム組成物により作製可能である。サイドウォール用ゴム組成物の配合は、前記体積固有抵抗を有する高シリカ配合ゴム等を任意に使用できる。
【００７１】
本発明の空気入りタイヤは、上記ゴム組成物を用いて通常の方法によって製造される。すなわち、上記配合剤を混練りした後、得られた混練物でカーカスコード、バンドコード等を被覆し、タイヤ成型機上にて、カーカス、バンド等の形状に成形し、他のタイヤ各部材と貼りあわせた後、加硫することにより本発明のタイヤを製造することができる。
【００７２】
本発明の空気入りタイヤは、乗用車用タイヤ、トラック・バス用タイヤなどに好適に適用できる。
【実施例】
【００７３】
実施例に基づいて、本発明を具体的に説明するが、本発明はこれらのみに限定されるものではない。
【００７４】
以下、導電性カーボンブラック、カーボンブラック、及び微粒子カーボンブラックの分散液の調製並びに製造例１〜９で使用した各種薬品について、まとめて説明する。
ＳＢＲラテックス：日本ゼオン（株）製のＬＸ１１０（Ｅ−ＳＢＲ、ビニル含有量：１８質量％、スチレン含有量：３７．５質量％、ゴムラテックス中のゴム成分の濃度：４０．５質量％）
カーボンブラック（ＣＢ）：三菱化学（株）製のダイアブラックＨ（Ｎ３３０、Ｎ２ＳＡ：７９ｍ２／ｇ、ＤＢＰ：１０５ｍｌ／１００ｇ）
微粒子カーボンブラック（微粒子ＣＢ）：キャボットジャパン（株）製のショウブラックＮ１３４（Ｎ２ＳＡ：１４８ｍ２／ｇ、ＤＢＰ：１２３ｍｌ／１００ｇ）
導電性カーボンブラック（１）（ライオナイト）：ＬＩＯＮ（株）製のライオナイトＣＢ（Ｎ２ＳＡ：１０５２ｍ２／ｇ、ＤＢＰ：３７８ｍｌ／１００ｇ、揮発分：１．０質量％、鉄含有量：１３３０ｐｐｍ）
導電性カーボンブラック（２）（ケッチェン）：ＬＩＯＮ（株）製のケッチェンブラックＥＣ３００Ｊ（Ｎ２ＳＡ：８００ｍ２／ｇ、ＤＢＰ：３６５ｍｌ／１００ｇ、揮発分：０．４質量％）
導電性カーボンブラック（３）（Ｐｒｉｎｔｅｘ）：デグッサ社製のＰＲＩＮＴＥＸ  ＸＥ２Ｂ（Ｎ２ＳＡ：１０００ｍ２／ｇ、ＤＢＰ：４２０ｍｌ／１００ｇ、揮発分：１．２質量％）
デモールＮ：花王（株）製の界面活性剤デモールＮ（β−ナフタリンスルホン酸ホルマリン縮合物のナトリウム塩、陰イオン性界面活性剤）
オイル：Ｈ＆Ｒ社製のＴＤＡＥ
【００７５】
（導電性カーボンブラック（１）の分散液の調製）
ローター径３０ｍｍのコロイドミルに脱イオン水１９００ｇと、導電性カーボンブラック（１）１００ｇとを投入し、ローター・ステーター間隔１ｍｍ、回転数２０００ｒｐｍで１０分間撹拌した。次いで、デモールＮを０．０５質量％の濃度となるように加え、圧力式ホモジナイザーを用いて３回循環させ、導電性カーボンブラック分散液（１）を調製した。
【００７６】
（導電性カーボンブラック（２）の分散液の調製）
導電性カーボンブラック（１）を導電性カーボンブラック（２）に変更した以外は上記と同様にして、導電性カーボンブラック分散液（２）を調製した。
【００７７】
（導電性カーボンブラック（３）の分散液の調製）
導電性カーボンブラック（１）を導電性カーボンブラック（３）に変更した以外は上記と同様にして、導電性カーボンブラック分散液（３）を調製した。
【００７８】
（カーボンブラックの分散液の調製）
導電性カーボンブラック（１）をカーボンブラックに変更した以外は上記と同様にして、カーボンブラック分散液を調製した。
【００７９】
（微粒子カーボンブラックの分散液の調製）
導電性カーボンブラック（１）を微粒子カーボンブラックに変更した以外は上記と同様にして、微粒子カーボンブラック分散液を調製した。
【００８０】
（製造例１：ウェットマスターバッチ（１））
ゴム成分：導電性カーボンブラック（１）成分：カーボンブラック成分の固形分比（質量比）が１００：３．３：５０となるように、ＳＢＲラテックス、導電性カーボンブラック分散液（１）、カーボンブラック分散液を混合し、溶液が均一になった後、撹拌を続けながら硫酸を添加し、ｐＨ５に調整して凝固した。得られた固形物をろ過してゴム分を回収し、洗浄後の液体（洗浄水）がｐＨ７になるまで純水でゴム分を洗浄し、乾燥し、ウェットマスターバッチ（１）を得た。
【００８１】
（製造例２：ウェットマスターバッチ（２））
ゴム成分：導電性カーボンブラック（１）成分：カーボンブラック成分の固形分比（質量比）が１００：１．６５：５０となるようにした以外は、製造例１と同様にして、ウェットマスターバッチ（２）を得た。
【００８２】
（製造例３：ウェットマスターバッチ（３））
ゴム成分：導電性カーボンブラック（２）成分：カーボンブラック成分の固形分比（質量比）を１００：３．３：５０となるように、ＳＢＲラテックス、導電性カーボンブラック分散液（２）、カーボンブラック分散液を混合した以外は、製造例１と同様にして、ウェットマスターバッチ（３）を得た。
【００８３】
（製造例４：ウェットマスターバッチ（４））
ゴム成分（固形分）：導電性カーボンブラック（１）成分（固形分）：カーボンブラック成分（固形分）：オイルの質量比が乾燥時に１００：５：５４：２５となるように、ＳＢＲラテックス、導電性カーボンブラック分散液（１）、カーボンブラック分散液、オイルを混合した以外は、製造例１と同様にして、ウェットマスターバッチ（４）を得た。
【００８４】
（製造例５：ウェットマスターバッチ（５））
ゴム成分（固形分）：導電性カーボンブラック（１）成分（固形分）：カーボンブラック成分（固形分）：オイルの質量比が乾燥時に１００：８：４２：２６となるように、ＳＢＲラテックス、導電性カーボンブラック分散液（１）、カーボンブラック分散液、オイルを混合した以外は、製造例１と同様にして、ウェットマスターバッチ（５）を得た。
【００８５】
（製造例６：ウェットマスターバッチ（６））
ゴム成分（固形分）：導電性カーボンブラック（１）成分（固形分）：カーボンブラック成分（固形分）：オイルの質量比が乾燥時に１００：１０：３６：２７となるように、ＳＢＲラテックス、導電性カーボンブラック分散液（１）、カーボンブラック分散液、オイルを混合した以外は、製造例１と同様にして、ウェットマスターバッチ（６）を得た。
【００８６】
（製造例７：ウェットマスターバッチ（７））
ゴム成分（固形分）：導電性カーボンブラック（１）成分（固形分）：カーボンブラック成分（固形分）：オイルの質量比が乾燥時に１００：１２：４２：３１となるように、ＳＢＲラテックス、導電性カーボンブラック分散液（１）、カーボンブラック分散液、オイルを混合した以外は、製造例１と同様にして、ウェットマスターバッチ（７）を得た。
【００８７】
（製造例８：ウェットマスターバッチ（８））
ゴム成分：微粒子カーボンブラック成分（固形分）：カーボンブラック成分の固形分比（質量比）が１００：１７：５０となるように、ＳＢＲラテックス、微粒子カーボンブラック分散液、カーボンブラック分散液を混合した以外は、製造例１と同様にして、ウェットマスターバッチ（８）を得た。
【００８８】
（製造例９：ウェットマスターバッチ（９））
ゴム成分（固形分）：導電性カーボンブラック（３）成分（固形分）：カーボンブラック成分（固形分）：オイルの質量比が乾燥時に１００：８：４２：２６となるように、ＳＢＲラテックス、導電性カーボンブラック分散液（３）、カーボンブラック分散液、オイルを混合した以外は、製造例１と同様にして、ウェットマスターバッチ（９）を得た。
【００８９】
以下、実施例及び比較例で使用した各種薬品について、まとめて説明する。
ＮＲ：ＴＳＲ２０
ＳＢＲ：日本ゼオン（株）製のＮｉｐｏｌ１５０２（Ｅ−ＳＢＲ、ビニル含量：１８質量％、スチレン含有量：２３．５％）
カーボンブラック（ＣＢ）：三菱化学（株）製のダイアブラックＨ（Ｎ３３０、Ｎ２ＳＡ：７９ｍ２／ｇ、ＤＢＰ：１０５ｍｌ／１００ｇ）
微粒子カーボンブラック（微粒子ＣＢ）：キャボットジャパン（株）製のショウブラックＮ１３４（Ｎ２ＳＡ：１４８ｍ２／ｇ、ＤＢＰ：１２３ｍｌ／１００ｇ）
導電性カーボンブラック（１）（ライオナイト）：ＬＩＯＮ（株）製のライオナイトＣＢ（Ｎ２ＳＡ：１０５２ｍ２／ｇ、ＤＢＰ：３７８ｍｌ／１００ｇ、揮発分１．０質量％）
導電性カーボンブラック（２）（ケッチェン）：ＬＩＯＮ（株）製のケッチェンブラックＥＣ３００Ｊ（Ｎ２ＳＡ：８００ｍ２／ｇ、ＤＢＰ：３６５ｍｌ／１００ｇ、揮発分：０．４質量％）
導電性カーボンブラック（３）（Ｐｒｉｎｔｅｘ）：デグッサ社製のＰＲＩＮＴＥＸ  ＸＥ２Ｂ（Ｎ２ＳＡ：１０００ｍ２／ｇ、ＤＢＰ：４２０ｍｌ／１００ｇ、揮発分：１．２質量％）
ウェットマスターバッチ（１）：製造例１
ウェットマスターバッチ（２）：製造例２
ウェットマスターバッチ（３）：製造例３
ウェットマスターバッチ（４）：製造例４
ウェットマスターバッチ（５）：製造例５
ウェットマスターバッチ（６）：製造例６
ウェットマスターバッチ（７）：製造例７
ウェットマスターバッチ（８）：製造例８
ウェットマスターバッチ（９）：製造例９
酸化亜鉛：三井金属鉱業（株）製の酸化亜鉛
老化防止剤：精工化学（株）製のオゾノン６Ｃ（Ｎ−（１、３−ジメチルブチル）−Ｎ’−フェニル−ｐ−フェニレンジアミン）
オイル：出光興産（株）製のダイアナプロセスＡＨ−２４（アロマ系オイル）
ステアリン酸：日油（株）製の椿
硫黄：鶴見化学工業（株）製の粉末硫黄
加硫促進剤：大内新興化学工業（株）製のノクセラーＮＳ（Ｎ−ｔｅｒｔ−ブチル−２−ベンゾチアゾリルスルフェンアミド）
【００９０】
＜実施例及び比較例＞
表１、２に示す配合処方に従い、バンバリーミキサーを用いて、硫黄及び加硫促進剤以外の材料を１６０℃の条件下で３分間混練し、混練り物を得た。次に、得られた混練り物に硫黄及び加硫促進剤を添加し、２軸オープンロールを用いて、８０℃の条件下で５分間練りこみ、未加硫ゴム組成物を得た。得られた未加硫ゴム組成物を１７０℃で１２分間プレス加硫し、加硫ゴム組成物を得た。
【００９１】
＜評価項目及び試験方法＞
（ハンドリング性能（微粉量））
導電性カーボンブラック、導電性カーボンブラックを含有するウェットマスターバッチについて、ＪＩＳ  Ｋ  ６２１９に準拠し、ふるい分け時間である５分後の１２５μｍ未満の微粉量を測定した。微粉量が小さいほど、カーボンブラックが粒子としてまとまっており、ハンドリング性能に優れることを示す。
【００９２】
（導電性）
上記加硫ゴム組成物を用いて厚さ２ｍｍ、１５ｃｍ×１５ｃｍの試験片を作成し、ＡＤＶＡＮＴＥＳＴ社製の電気抵抗測定Ｒ８３４０Ａを用いて、温度２５℃及び相対湿度５０％の恒温恒湿条件下で、印加電圧１００Ｖとし、それ以外についてはＪＩＳ  Ｋ  ６２１７：２００８に準拠し、ゴム組成物の体積固有抵抗を測定した。値が小さいほどゴム組成物の体積固有抵抗が低く、導電性が良好であることを示す。
【００９３】
（破壊性能）
ＪＩＳ  Ｋ  ６２５１に準拠し、上記加硫ゴム組成物（加硫ゴムシート）の引張強度と破断伸びを測定した。（引張強度×破断伸び／２）により破壊エネルギーを計算し、比較例１の破壊エネルギー指数を１００として、下記式により指数表示した。指数が大きいほど、破壊性能が優れることを示す。指数が９７以上なら、実用的に問題ない。
（破壊エネルギー指数）＝（各配合の破壊エネルギー）／（比較例１の破壊エネルギー）×１００
【００９４】
（低燃費性）
粘弾性スペクトロメーターＶＥＳ（（株）岩本製作所製）を用いて、温度５０℃、初期歪み１０％、動歪み２％の条件下で加硫ゴム組成物の損失正接（ｔａｎδ）を測定し、比較例１のｔａｎδを１００として、下記式により指数表示した。指数が大きいほど、転がり抵抗特性（低燃費性）が優れることを示す。指数が９７以上なら、実用的に問題ない。
（低燃費性指数）＝（比較例１のｔａｎδ）／（各配合のｔａｎδ）×１００
【００９５】
（Ｔｏｔａｌ性能）
下記式により計算した。数値が大きいほど、導電性、破壊性能及び低燃費性の性能バランスが優れることを示す。Ｔｏｔａｌ性能が５０以上なら、実用的に問題ない。
（Ｔｏｔａｌ性能）＝破壊エネルギー指数×低燃費性指数÷導電性÷１０００
【００９６】
【表１】
2015034280.tif 000002
【００９７】
【表２】
2015034280.tif 000003
【００９８】
表１、２により、ゴムラテックス、特定の導電性カーボンブラックの分散液、カーボンブラックの分散液を混合して作製したウェットマスターバッチを用いることで、優れたハンドリング性能が得られた。また、これを用いて作製したゴム組成物では、優れた導電性が得られると同時に、破壊性能及び低燃費性が顕著に改善され、これらの性能が高次元にバランス良く得られることが明らかとなった。
【００９９】
また、実施例１〜７の配合をカーカス用ゴム組成物、１００Ｖで測定した体積固有抵抗が１×１０９Ω・ｃｍ以上のサイドウォール用ゴム組成物を用いて試験用タイヤを作製し、導電性、破壊性能（耐久性）、低燃費性を評価しても、同様に優れた性能が得られることが明らかとなった。